(57)【要約】【課題】本発明は、布風の風合いを損なわずに、インキ着肉性を向上させ、裏移り、両面印刷適性も改善させた印刷用不織布を提供することを課題とする。【解決手段】少なくとも、木材パルプと有機繊維とからなり、湿式抄紙法にて抄紙した原布シートに、水分散有機重合物と顔料とを付与してなる印刷用不織布。【選択図】  なし【特許請求の範囲】
【請求項１】
少なくとも、木材パルプと有機繊維とからなり、湿式抄紙法にて抄紙した原布シートに、水分散有機重合物と顔料とを付与してなる印刷用不織布。
【請求項２】
原布シートにおいて、木材パルプ／有機繊維の質量比が１０／９０〜８０／２０であることを特徴とする請求項１記載の印刷用不織布。
【請求項３】
印刷用不織布の密度が０．２０〜０．５５ｇ／ｃｍ3であることを特徴とする請求項１または２記載の印刷用不織布。
【請求項４】
水分散有機重合物／顔料との質量比率が２０／８０〜９５／５であることを特徴とする請求項１〜３のいずれか記載の印刷用不織布。
【請求項５】
顔料が炭酸カルシウム、シリカ、酸化チタン、サチンホワイトから選ばれる１種以上であることを特徴とする請求項１〜４のいずれか記載の印刷
用不織布。
【請求項６】
ＪＩＳ−Ｌ１０９６に記載のＡ法フラジール型試験機で規定されるフラジール通気度が６０ｃｃ／ｃｍ2／ｓｅｃ以下であることを特徴とする請求項１〜５のいずれか記載の印刷用不織布。
【発明の詳細な説明】
【技術分野】
【０００１】
本発明は、オフセット印刷に適した印刷用不織布に関するものである。
【背景技術】
【０００２】
カレンダー、ポスター等においてオフセット印刷により印刷された布風の風合いを持った印刷用不織布が普及している。印刷用不織布は、一般に低密度で、空隙率が高いために、紙と比較した場合、オフセット印刷におけるインク着色性が悪く、印刷仕上がりが良くない、裏移りという問題があった。また、裏移りの問題から両面印刷適性をもたせることは難しく、また裏抜けもあり、視覚的な品質に問題を残すものであった。
【０００３】
インク着肉性を良くする方法としては、湿式抄紙機にて抄紙した原紙シートに、撥水剤と水分散重合物を含浸する方法が開示されている（特許文献１参照）。この方法では、布風の風合いを維持したまま、印刷仕上がりを良くすることは出来るが、その仕上がり具合は不十分であり、未だ満足出来るものではなかった。また、裏移り、両面印刷性、裏抜けといった問題を残したものであった。
【０００４】
インク着肉性を改良する別な方法として、無機顔料とバインダーを塗工する方法が上げられる。例えば、ポリオレフィン系繊維紙に無機顔料とバインダーを塗工した合成パルプからなる繊維紙が開示されているが、該繊維紙は、布風の風合いを持ったものではない（特許文献２〜４）。また、ポリオレフィン系スパンボンデッド不織布に無機顔料とバインダーを塗工した印刷用不織布が開示されている（特許文献５）。ポリオレフィン系スパンボンデッド不織布は、耐溶剤性が低いために、インキの溶剤によってカールが発生したり、凹凸が発生したりするといった問題がある。また、低密度なため、裏移りの問題もある。これらの問題を改善するためには、顔料塗工に先立って、バリア層を設けなければならず、工程数が多くなるという製造上の問題があった。
【特許文献１】特開２００１−１５９０９０号公報
【特許文献２】特開昭４７−２９６０７号公報
【特許文献３】特開昭５０−１４８０５号公報
【特許文献４】特開昭５５−１０７４６４号公報
【特許文献５】特開平５−１３２８９７号公報
【発明の開示】
【発明が解決しようとする課題】
【０００５】
本発明は、布風の風合いを損なわずに、インキ着肉性を向上させ、裏移り、両面印刷適性も改善させた印刷用不織布を提供することを課題とする。
【課題を解決するための手段】
【０００６】
本発明品は、上記課題を解決すべく、以下の発明を見出した。すなわち、
（１）少なくとも、木材パルプと有機繊維とからなり、湿式抄紙法にて抄紙した原布シートに、水分散有機重合物と顔料とを付与してなる印刷用不織布、
（２）原布シートにおいて、木材パルプ／（木材パルプ以外の有機繊維）質量比が１０／９０〜８０／２０であることを特徴とする上記（１）記載の印刷用不織布、
（３）印刷用不織布の密度が０．２０〜０．５５ｇ／ｃｍ3であることを特徴とする上記（１）または（２）記載の印刷用不織布、
（４）水分散有機重合物／顔料との質量比率が２０／８０〜９５／５であることを特徴とする上記（１）〜（３）のいずれか記載の印刷用不織布、
（５）顔料が炭酸カルシウム、シリカ、酸化チタン、サチンホワイトから選ばれる１種以上であることを特徴とする上記（１）〜（４）のいずれか記載の印刷用不織布、
（６）ＪＩＳ−Ｌ１０９６に記載のＡ法フラジール型試験機で規定されるフラジール通気度が６０ｃｃ／ｃｍ2／ｓｅｃ以下であることを特徴とする上記（１）〜（５）のいずれか記載の印刷用不織布である。
【発明の効果】
【０００７】
本発明の印刷用不織布は、木材パルプ及び木材パルプ以外の有機繊維からなる湿式法にて抄紙した原布シートに、水分散有機重合物と顔料とを付与することで、布風の風合いを損なうことなくインキ着肉性、両面印刷適性に優れた印刷用不織布を得ることができる。
【発明を実施するための最良の形態】
【０００８】
以下に詳細に説明する。本発明の印刷用不織布において、原布シートは、木材パルプと有機繊維とからなり、湿式抄紙法により製造される。本発明で用いられる木材パルプは、ＮＢＫＰ、ＬＢＫＰ、ＮＢＳＰ、ＬＢＳＰその他いずれの種類のパルプでも限定はされないが、目詰め・強度の点からＮＢＫＰが好ましい。また濾水度は、特に限定しないが１００ｍｌ以上が好ましい。つまり濾水度が、１００ｍｌ未満であると湿式抄紙法による原布シート形成の段階で目が詰まっている為、濾水性が悪く均一な地合いが得られ難く、抄造性の点から好ましくない。
【０００９】
本発明で用いられる木材パルプ以外の有機繊維は、ポリエチレンテレフタレート、ポリブチレンテレフタレート、ポリプロピレン、ポリエチレン、ポリスチレン又はこれらポリマーの変性ポリマー及びコポリマー、アクリル繊維、ポリアクリロニトリル繊維、ポリビニルアルコール繊維、ナイロン繊維、ウレタン繊維、レーヨン繊維、再生セルロース繊維、溶剤紡糸セルロース繊維やコラーゲン、アルギン酸、キチン質等を溶液にしたものを紡糸した繊維等が挙げられる。
【００１０】
これらの有機繊維は、木材パルプと混合して使用する。有機繊維は繊度が０．１〜６．０デシテックスが好ましく、より好ましくは０．６〜３．３デシテックスである。繊度が０．１デシテックスより細いと抄紙性が悪く地合いが悪くなる傾向があり、コストアップにもなる。一方、６．０デシテックスより太いと平滑性が悪くなり、インキ着肉性が悪くなる傾向がある。繊維長は２〜２０ｍｍが好ましく、より好ましくは３〜１０ｍｍである。繊維長が２ｍｍ以下となると湿式抄紙でワイヤーから繊維が抜け易く歩留り低下となったり、一方２０ｍｍを超えるとスクリーンでの詰まり等が発生することがある。
【００１１】
また本発明に用いられるその他の繊維としては、木綿パルプ、ワラパルプ、竹パルプ、エスパルトパルプ、バガスパルプ、麻パルプの他、ガラス繊維や炭素繊維等の無機繊維を用いてもよい。
【００１２】
本発明における原布シートの製造方法としては、均一な地合いが得られる湿式抄紙法が好ましい。湿式抄紙法は木材パルプ以外の有機繊維を単独または組み合わせて木材パルプと混合して水に分散させスラリーを調節する。スラリーは長網、円網または傾斜ワイヤー式抄紙機を用いて抄造される。
【００１３】
抄造の際に配合する薬品としては、湿紙状態での断紙対策として湿潤強度剤やヤンキードライヤーからの剥離を安定させる為、内添サイズ剤を使用してもよい。
【００１４】
原布シートを形成する繊維として、木材パルプ／有機繊維が質量比で１０／９０〜８０／２０の割合であることが好ましい。木材パルプは、主に目詰め効果によるインキ着肉性の向上、水素結合を利用した原布シートの強度向上といった効果を発現する。また、木材パルプ以外の有機繊維は、布風の風合いを発現させる。上記質量比において、木材パルプと有機繊維を混合することで、布風の風合いをもったまま印刷適性の優れた印刷用不織布を得ることができる。
【００１５】
本発明の印刷用不織布は、オフセット印刷を行う場合、印刷機械上においてインキ中の繊維の混入、ゴムブランケットへの繊維の付着等、不織布表面繊維の離脱による作業性の低下及び印刷仕上がり等品質に与える損害を防止する必要がある。また印刷方式上から特にオフセット印刷は湿し水を使う事、インキタックが大きい事から、印刷媒体に対する品質特性として面強度が必要である。その為本発明の原布シートには、水分散有機重合物と顔料の混合液を接着剤として塗布加工することにより、シート表面の繊維接着を強固にするとともにインキ着肉性を向上する事ができる。
【００１６】
本発明で用いられる水分散有機重合物は、アクリル酸エステル共重合体、エチレン酢ビポリマー、メチルメタアクリレートラテックス、スチレンブタジエンラテックス、アクリルニトリルブタジエンラテックス等が挙げられる。特に限定されないが、インキ着肉性と風合い等を考慮し、アクリル酸エステル共重合体等を使用することが好ましい。
【００１７】
一般的に用いられる顔料は、水分散有機重合物だけでは得られなかったインキ着肉性をさらに向上させるものであり、顔料としては炭酸カルシウム、シリカ、酸化チタン、サチンホワイト等が挙げられるが、白色度の高い炭酸カルシウムがより好ましい。これら顔料の粒子径は、不織布の平滑性を高めるために５０μｍ以下が好ましく、より好ましくは２０μｍ以下である。顔料粒子径が５０μｍを超えると水分散有機重合物と顔料の混合液中で顔料が沈降し塗布性が悪化し、均一な表面性が保たれていないことがある。
【００１８】
水分散有機重合物／顔料の質量比率は２０／８０〜９５／５が好ましく、より好ましくは３０／７０〜８０／２０である。水分散有機重合物の質量比率が２０／８０より低くなると、シート表面の繊維接着性や顔料の接着性が低下し、オフセット印刷時に繊維や顔料の離脱の原因となることがある。また、水分散重合物の質量比率が９５／５を超えると、インキ着肉性の向上が劣ることがある。
【００１９】
本発明において、水分散有機重合物と顔料の付着量は、不織布全質量の２０〜６０％が好ましく、より好ましくは２５〜５０％である。付着量が２０％よりも低いと、インキ着肉性においても十分な濃度が得られないことがある。一方、６０％を超えると水分散有機重合物の接着により不織布独特の布風の風合いが損なわれることがある。
【００２０】
これらの水分散有機重合物と顔料の混合液の原布シートへの付与方法は、特に限定されないが、原布シートに機械的力が比較的加わらず原布シート面を傷めないことから、浸漬法によるサイズプレスやタブサイズプレス等で含浸処理されることが好ましい。含浸処理によって製造された本発明の印刷用不織布は、表裏面におけるインク着肉性の差が小さく、原布シート内部にまで水分散有機重合物と顔料とが侵入するため、白色度が向上するばかりでなく、両面印刷適性を発現させることができる。顔料と水分散有機重合物は印刷用不織布の厚み方向に均一に存在しているのではなく、印刷用不織布表面においては顔料の存在比率が高くなる。理由は定かではないが、顔料の移動度が水分散有機重合物より低いことによると思われる。顔料は布風の風合いを阻害するが、このように、顔料の存在比率が印刷用不織布内部と表面で異なることから、本発明の印刷用不織布においては、布風の風合いを保つことが可能となる。また、表面の顔料がインキ着肉性に対して有効に働くという効果も生み出す。
【００２１】
乾燥方式は本発明の効果を阻害しない範囲であれば、特に限定されない。しかし、含浸処理直後にシリンダードライヤーにて乾燥すると、水分散有機重合物の粘着性によりドライヤー汚れが発生し、長時間運転すると水分散有機重合物の粕が印刷用不織布に付着する可能性がある。従って、赤外線乾燥やエアードライヤー等の非接触式にて水分散有機重合物と顔料の混合液を乾燥させて、シートの粘着性を低減させた後、シリンダードライヤーによる接着式の乾燥で平滑性をだすことがより好ましい。
【００２２】
本発明の印刷用不織布は、密度が０．２〜０．５５ｇ／ｃｍ3の範囲であることが好ましい。該密度は、原布シートの繊維の種類、配合比率、坪量や厚みの調整、水分散有機重合物と顔料の付着量、水分散有機重合化合物／顔料質量比率等で適宜調整することができる。密度が０．２ｇ／ｃｍ3よりも小さくなると、インキが印刷用不織布表面に留まることができず内部に浸透し、高い印刷濃度が得られなかったり、両面印刷ができなくなるといった問題が発生する場合がある。密度が０．５５ｇ／ｃｍ3を超えると、紙風の風合いとなり、布風の風合いが失われる傾向を示す。
【００２３】
本発明の印刷用不織布において、フラジール通気度は、ＪＩＳ−Ｌ１０９６に記載のＡ法フラジール計試験機で規定される通気度をいう。本発明の印刷用不織布のフラジール通気度は、６０ｃｃ／ｃｍ2／ｓｅｃ以下が好ましく、より好ましくは５０ｃｃ／ｃｍ2／ｓｅｃ以下である。印刷時には、吸引による搬送工程が存在するが、６０ｃｃ／ｃｍ2／ｓｅｃよりもフラジール通気度が高いと、印刷用不織布が吸引されづらくなり、シート搬送性が悪化することがある。フラジール通気度は、原布シートの繊維の種類、配合比率、坪量や厚みの調整、水分散有機重合物と顔料の付着量、水分散有機重合化合物／顔料質量比率等で適宜調整することができる。
【実施例１】
【００２４】
本発明を実施例により更に詳細に説明する。以下、実施例に記載される部及び比率は質量を基準とする。
〔原布シートの抄造〕パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を４５：３５：２０の配合比で水に混合分散し、円網抄紙機で抄紙した後、ヤンキードライヤーにて乾燥し２００℃で熱処理を行い坪量６３ｇ／ｍ2の原布シートを得た。
〔加工〕上記原布シートに水分散有機重合物（アクリル酸エステル共重合体等）６０％、顔料として炭酸カルシウム（エスカロン１５００）を４０％含有した混合液を固形分で３２ｇ／ｍ2となるようにサイズプレスにて含浸加工を行い、赤外線乾燥機で予備乾燥した後、シリンダードライヤーにて乾燥して、坪量９５ｇ／ｍ2、密度０．３４２ｇ／ｃｍ3、フラジール通気度２７．８ｃｃ／ｃｍ2／ｓｅｃである実施例１の印刷用不織布を得た。
【実施例２】
【００２５】
加工時における顔料として、炭酸カルシウム（エスカロン１５００）の代わりに２０μｍ以下のシリカを使用した以外は実施例１と同様にして密度０．３２０ｇ／ｃｍ3、フラジール通気度３１．６ｃｃ／ｃｍ2／ｓｅｃである実施例２の印刷用不織布を得た。
【実施例３】
【００２６】
加工時における顔料として炭酸カルシウム（エスカロン１５００）の代わりにＨＳクレーを使用した以外は実施例１と同様にして密度０．３５１ｇ／ｃｍ3、フラジール通気度１９．４ｃｃ／ｃｍ2／ｓｅｃである実施例３の印刷用不織布を得た。
【実施例４】
【００２７】
加工時における水分散有機重合物／顔料の混合液の比率を２０／８０に変更した以外は実施例１と同様にして密度０．３１２ｇ／ｃｍ3、フラジール通気度３０．４ｃｃ／ｃｍ2／ｓｅｃである実施例４の印刷用不織布を得た。
【実施例５】
【００２８】
加工時における水分散有機重合物／顔料の混合液の比率を９５／５に変更した以外は実施例１と同様にして密度０．３６０ｇ／ｃｍ3、フラジール通気度３３．２ｃｃ／ｃｍ2／ｓｅｃである実施例５の印刷用不織布を得た。
【実施例６】
【００２９】
原布シートの抄造において、パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を１０：６５：２５の配合比で水に混合分散し、円網抄紙機で抄紙し、加工時における水分散有機重合物／顔料の混合液の比率は実施例１と同様にして密度０．２５５ｇ／ｃｍ3、フラジール通気度５１．３ｃｃ／ｃｍ2／ｓｅｃである実施例６の印刷用不織布を得た。
【実施例７】
【００３０】
原布シートの抄造において、パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を８０：１５：５の配合比で水に混合分散し、円網抄紙機で抄紙し、加工時における水分散有機重合物／顔料の混合液の比率は実施例１と同様にして密度０．５４０ｇ／ｃｍ3、フラジール通気度１７．８ｃｃ／ｃｍ2／ｓｅｃである実施例７の印刷用不織布を得た。
【実施例８】
【００３１】
原布シートの抄造は実施例１と同様とし、加工時において水分散有機重合物を１０％とし顔料である炭酸カルシウム（エスカロン１５００）を９０％とした含浸液でサイズプレスにて含浸加工を行い、シリンダードライヤーにて乾燥し、密度０．３３５ｇ／ｃｍ3、フラジール通気度３２．６ｃｃ／ｃｍ2／ｓｅｃである実施例８の印刷用不織布を得た。
【実施例９】
【００３２】
原布シートの抄造において、パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を７：６０：３３の配合比で水に混合分散し、円網抄紙機で抄紙し、加工時における水分散有機重合物／顔料の混合液の比率は実施例１と同様にして密度０．１８４ｇ／ｃｍ3、フラジール通気度６４．７ｃｃ／ｃｍ2／ｓｅｃである実施例９の印刷用不織布を得た。
【実施例１０】
【００３３】
原布シートの抄造において、パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を８３：１０：７の配合比で水に混合分散し、円網抄紙機で抄紙し、加工時における水分散有機重合物／顔料の混合液の比率は実施例１と同様にして密度０．５４２ｇ／ｃｍ3、フラジール通気度１９．３ｃｃ／ｃｍ2／ｓｅｃである実施例１０の印刷用不織布を得た。
【００３４】
（比較例１）
原布シートの抄造は実施例１と同様とし、加工時において水分散有機重合物を１００％とし顔料である炭酸カルシウム（エスカロン１５００）を０％とした含浸液でサイズプレスにて含浸加工を行い、シリンダードライヤーにて乾燥し坪量９５ｇ／ｍ2、密度０．３５３ｇ／ｃｍ3、フラジール通気度３０．１ｃｃ／ｃｍ2／ｓｅｃである比較例１の印刷用不織布を得た。
【００３５】
（比較例２）
原布シートの抄造は実施例１と同様とし、加工工程を省略し、密度０．２８１ｇ／ｃｍ3、フラジール通気度３９．２ｃｃ／ｃｍ2／ｓｅｃである比較例２の印刷用不織布を得た。
【００３６】
（評価方法）
実施例及び比較例で作製した印刷用不織布は下記の方法で評価を行った。
１）Ｄｒｙインキ着肉性
ＲＩ印刷機（株式会社明製作所製）の印刷用ロールに藍色インキ（大日本インキ化学工業製：ＴＲＡＮＳ−Ｇ）を０．６ｃｃ付着させよく練り込んだ後、印刷を行い一昼夜乾燥させマクベスＲＤ９１８で印刷部の濃度を測定した。
【００３７】
２）Ｗｅｔインキ着肉性
ＲＩ印刷機（株式会社明製作所製）の印刷用ロールに藍色インキ（大日本インキ化学工業製：ＴＲＡＮＳ−Ｇ）を０．６ｃｃ付着させよく練り込んだ後、Ｗｅｔ着肉用ロールを印刷する上流側に取り付けロール両端部をインキにて目止めして水を溜め、印刷部分の半分については水を含ませたあと藍色インキが付着するように印刷し一昼夜乾燥させ、印刷部のインキ濃度を表１に示す４段階で評価した。評価はモニター６名によって行われ、各人がそれぞれ評価した等級の最多数をその等級とした。インキ濃度での評価基準としては、以下の表１の通りである。
【００３８】
３） 風合い
印刷用不織布を手で握り、その時の触感を表１に示す４段階で評価した。評価はモニター６名によって行われ、各人がそれぞれ評価した等級の最多数をその等級とした。風合いの評価基準としては、以下の表１の通りである。
【００３９】
４）裏面印刷適性
印刷用不織布の表裏面にオフセット印刷を行い、比較例１の裏面の印刷物の鮮明さと、実施例１〜１０と比較例１〜２の裏面の印刷物の鮮明さを比較し、表１に示す４段階で評価した。評価はモニター６名によって行われ、各人がそれぞれ評価した等級の最多数をその等級とした。裏面印刷適性の評価基準としては、以下の表１の通りである。
【００４０】
【表１】
2006219781.tif 000002
【００４１】
上記評価結果を表２に示す。
【００４２】
【表２】
2006219781.tif 000003
【００４３】
（評価）実施例１〜７で得られた不織布については、インキ着肉性が良好であり、シート搬送性についても問題のない布風の風合いを持つ印刷用不織布を得る事が出来た。特に実施例１については、インキ着肉性が表裏面ともに良好であり、両面印刷適性に優れていた。また、密度が高い為、フラジール通気度が低くオフセット印刷時におけるシート搬送性についても全く問題がなく、布風の風合いが非常に高い印刷用不織布を得る事が出来た。実施例２と実施例３についても、実施例１と同様に、両面印刷適性に優れた印刷用不織布を得る事が出来たが、実施例３では使用した顔料ＨＳクレーが褐色であるために、印刷用不織布が着色してしまい白色度が減退した。
【００４４】
一方、実施例８のように加工時の顔料配合比率を９０％にすると、水分散重合物と顔料の混合液中で顔料の沈降が見られ塗布性が低下する傾向を示した。実施例９のように、木材パルプの配合比率を減らすと、低密度となり、シート搬送性が低下し、インキ着肉性が低下する傾向を示す。実施例１０のように、木材パルプの配合比率を増やすと、シートが高密度となり表裏面ともインキ着肉性は良好であったが、ペーパーライクとなり、不織布独特の布風の風合いが低くなる傾向を示す。比較例１ついては、加工時に水分散有機重合物のみを印刷用不織布に含浸した為、表裏面ともインキ着肉性が低下し、十分なインキ濃度を得られなかった。また、白色度が低い為、表面の印刷物が裏移りし、裏面の印刷適性が非常に悪かった。比較例２については加工処理を省いた為、インキ着肉性が低下し、低密度となりフラジール通気度が高くなった為、シート搬送性が低下し、表裏面ともインキ着肉性が低下した。
【００４５】
本発明の印刷用不織布は、木材パルプ及び木材パルプ以外の有機繊維からなる原布シートに、水分散有機重合物と顔料とを付与する事で、現在普及している印刷用不織布の低密度でポーラスな構造の為、紙と比較した場合、オフセット印刷におけるインキ着肉性が悪く印刷仕上がりが良いものでは無かった点を改善し、布風の風合いを損なうこと無く、インキ着肉性に優れた印刷用不織布を得ることが出来る。白色顔料を配合することにより、印刷用不織布シートの白色度を高め、印刷物の裏移りを抑える効果があり、現在普及している印刷用不織布には無かった、両面に印刷適性を持ち合わせた印刷用不織布を得る事ができる。また、安価な顔料を使用することにより原材料費のコストダウンにもつながり、近年印刷物の視覚化が進みさらには印刷方法の多様化に対応できる印刷用不織布として利用可能である。